(57)【要約】【課題】シリサイド(例えば、Mg2Si)微粒子を、めっき層中に均一に分散させて、加工性と耐食性に優れためっき層を形成するための半溶融Al系合金を提供する。【解決手段】凝固前のAl系めっき層に吹き付ける半溶融Al系合金を製造する製造方法であって、(ｉ)Alと擬二元共晶を形成するシリサイドを構成する元素を、所定の原子数比で含有し、残部がAl及び不可避的不純物からなる溶湯を、100℃/秒以上の冷却速度で急冷して、Al相中にシリサイド微粒子が分散して存在するAl系合金を製造し、次いで、(ii)上記Al系合金を、670℃以上、下記式(1)で求まる温度Ｔ(℃)未満の温度に加熱して、Al相のみを溶融し、シリサイド微粒子が均一に分散して存在する半溶融Al系合金を製造する。Ｔ＝α×ｄ＋β・・・（１）、Ｔ：Al−シリサイド合金の溶融温度（℃）、ｄ：Al−シリサイド合金中のシリサイド微粒子の量（質量％）、α、β：シリサイドの種類で定まる係数【選択図】図１
2014001433.tif 000002
【特許請求の範囲】
【請求項１】
凝固前のＡｌ系めっき層に吹き付ける半溶融Ａｌ系合金を製造する製造方法であって、
（ｉ）Ａｌと擬二元共晶を形成するシリサイドを構成する元素を、所定の原子数比で含有し、残部がＡｌ及び不可避的不純物からなる溶湯を、１００℃／秒以上の冷却速度で急冷して、Ａｌ相中にシリサイド微粒子が分散して存在するＡｌ系合金を製造し、次いで、
（ii）上記Ａｌ系合金を、６７０℃以上、下記式（１）で求まる温度Ｔ（℃）未満の温度に加熱して、Ａｌ相のみを溶融し、シリサイド微粒子が均一に分散して存在する半溶融Ａｌ系合金を製造する
ことを特徴とする吹付け用半溶融Ａｌ系合金の製造方法。
Ｔ＝α×ｄ＋β                                                ・・・（１）
Ｔ：Ａｌ−シリサイド合金の溶融温度（℃）
ｄ：Ａｌ−シリサイド合金中のシリサイド微粒子の量（質量％）
α：シリサイドの種類で定まる係数
β：シリサイドの種類で定まる定数
【請求項２】
前記シリサイド微粒子の粒径が０．９μｍ以下であることを特徴とする請求項１に記載の吹付け用半溶融Ａｌ系合金の製造方法。
【請求項３】
前記シリサイドがＭg2Ｓｉであり、前記式（１）が、下記式（２）であることを特徴とする請求項１又は２に記載の吹付け用半溶融Ａｌ系合金の製造方法。
Ｔ＝８．５×ｄ＋４８４                                        ・・・（２）
Ｔ：Ａｌ−Ｍｇ2Ｓｉ合金の溶融温度（℃）
ｄ：Ａｌ−Ｍｇ2Ｓｉ合金中のＭｇ2Ｓｉ微粒子の量（質量％）
【請求項４】
前記吹付けに際し、前記溶融Ａｌ系合金を、ガスアトマイズ法又は溶射法で、細粒化して液滴状態にすることを特徴とする請求項１〜３のいずれか１項に記載の吹付け用半溶融Ａｌ系合金の製造方法。
【発明の詳細な説明】
【技術分野】
【０００１】
本発明は、被めっき材、特に、鋼材の表面に、加工性と耐食性に優れたＡｌ系めっき層を形成するために、凝固前のＡｌ系めっき層に、液滴状態で吹き付ける半溶融Ａｌ系合金を製造する方法に関するものである。
【背景技術】
【０００２】
Ａｌ系めっき鋼材は、高温環境や中性湿潤環境で優れた耐食性を呈するので、建材分野や、自動車分野で、製品素材として幅広く用いられている。Ａｌ系めっき鋼材は、乾燥と湿潤が繰り返される一般的な中性腐食環境では、腐食生成物が安定化して、極めて良好な耐食性を呈するが、常に湿潤な環境や、海水等の塩化物イオンが存在する環境では、腐食生成物が安定化せず、十分な耐食性を発現しない。
【０００３】
また、Ａｌ系めっき鋼材を塗装して使用する場合、塗膜に傷が生じると、傷周辺の塗膜の下の腐食環境がアルカリ環境となり、この場合にも、腐食生成物が安定化せず、塗膜のブリスターが生じ易くなって、耐食性が劣化する。
【０００４】
さらに、Ａｌ系めっき鋼材において、中性腐食環境では、Ａｌの不働態化により、めっき層の耐食性は良好であるが、一方で、地鉄に対する犠牲防食機能が機能しなくなるので、地鉄層が露出した鋼板の切断端面や、めっき層が傷ついて地鉄が露出した部分では、赤錆（鉄層の腐食）が発生するという課題がある。
【０００５】
加えて、Ａｌ系めっき鋼板は、めっき層と鋼板の界面に、Ａｌ−Ｆｅ−Ｓｉ合金を主成分とする脆い合金層が存在するので、めっき層に、成形加工時、地鉄まで貫通する“めっき割れ”が生じ易いという問題を抱えている。この“めっき割れ”で露出した地鉄は、腐食の際、カソードサイトとして機能するので、めっき層の耐食性は著しく劣化する。
【０００６】
Ａｌ系めっき層が有するこれらの課題及び問題を解決するため、溶融めっき浴中に、Ｍｇを添加することが検討されている。例えば、特許文献１及び２には、溶融めっき浴にＭｇを添加し、Ａｌ系めっき層中に、耐食性の向上に寄与するＭｇ2Ｓｉを析出させることが開示されている。特許文献３には、溶融めっき浴にＣａを添加して、Ｍｇ添加によるめっき層外観の悪化を抑制することが開示されている。
【０００７】
Ａｌ系めっき層へのＭｇの添加や、Ｍｇ及びＣａの添加は、従来のＡｌ系めっき鋼板の耐食性を改善する点で有効であるが、一方で、製造技術上の課題や、めっき品質上の課題を生み出している。
【０００８】
めっき浴中のＭｇ及び／又はＣａの量を調整し、めっき層中のＭｇ及び／又はＣａの量を最適化して析出させた析出物（Ｍｇ2Ｓｉ）の粒径が、めっき層の層厚に対し大きいと、耐食性向上効果が充分に得られない。
【０００９】
即ち、析出物（Ｍｇ2Ｓｉ）の粒径が小さいほど、耐食性は向上するが、通常、溶融めっきプロセスにおける冷却条件で得られる析出物の大きさは、μｍオーダーであり、一方、めっき層厚は、数μｍから数１０μｍ程度であるので、析出物は、めっき層中に、不均一な状態で存在することになる。
【００１０】
析出物が、めっき層中に、不均一な分散状態で存在すると、耐食性向上効果の発現が不均一となるばかりでなく、（ｉ）成形加工時、めっき層に“割れ”が発生して、加工部耐食性が低下する、（ii）めっき層の表面に析出物が突出して、外観品位が低下するなどの問題が生じる。
【００１１】
めっき浴におけるＭｇとＳｉの含有量を、原子量比で２：１にすると、析出物は、Ａｌ−Ｍｇ2Ｓｉ擬共晶系の析出物となり、析出物の微細化が期待できる。しかし、めっき浴には、Ｓｉ量の二倍の量のＭｇを添加するので、めっき浴中のＭｇ量が多くなり、めっき浴表面及びめっき浴中に、“Ｍｇ主体の酸化物”（Ｍｇ系ドロス）が発生する。
【００１２】
Ｍｇ系ドロスの発生が顕著であると、該ドロスがめっき層中に巻き込まれて混在することになり、めっき層の外観品位や、各種めっき性能が劣化する。
【００１３】
また、Ｍｇ系ドロスの発生が顕著であると、めっき浴中のＭｇとＳｉの比率が変動して、共晶系以外の相、例えば、Ｓｉ相や、Ａｌ8Ｍｇ5（β相）が析出する。特に、β相は、硬くて脆い相であり、めっき層を脆化させて、成形加工時のめっき層の割れを助長するので、好ましくない。また、β相は、Ｍｇ2Ｓｉに比較して、耐食性向上効果が小さい。
【００１４】
めっき後の冷却速度を増大すると、析出するＭｇ2Ｓｉは微細化する。しかし、従来の溶融めっき浴でのめっきにおいては、めっきから冷却までの工程における技術的制約から、冷却速度に限界があり、めっき直後のめっき層を、限界の５０℃／秒程度で急冷しても、析出するＭｇ2Ｓｉの粒径は、小さくとも、１μｍ程度が限界である。
【００１５】
即ち、従来の溶融めっき浴を用いるめっきでは、析出するＭｇ2Ｓｉの粒径を、耐食性の安定的な発現に必要な０．９μｍ以下にすることは不可能である。
【００１６】
さらに、めっき浴中のＭｇは、めっき層と地鉄の界面近傍に生成するＡｌ−Ｆｅ−Ｓｉ相の中にＭｇ2Ｓｉとして析出しない。そのため、Ａｌ系めっき鋼材においては、成形加工時のめっき層の“割れ”や“傷み”で、Ａｌ−Ｆｅ−Ｓｉ相が露出した時、露出部位の耐食性が問題となる。
【００１７】
ここで、擬二元共晶系について説明する。図１に、Ａｌ−Ｍｇ−Ｓｉの三元状態図を示す。図１において、Ａｌ−Ｆを結ぶ線がＡｌ−Ｍｇ2Ｓｉの擬二元共晶線である。図１から解るように、Ａｌ−Ｍｇ2Ｓｉ擬二元共晶系は、ＡｌとＭｇ2Ｓｉの二つの相が共晶組織として析出する系であり、Ｍｇ2Ｓｉは、ＭｇとＳｉの原子数比が２：１で、残りがＡｌのときに生成する。
【００１８】
図１に示す三元状態図において、Ａｌ隅から、上記原子数比で線（Ａｌ−Ｆを結ぶ線）を引くと、その線がＡｌ−Ｍｇ2Ｓｉの擬二元共晶線であり、その上下で、状態図は二分される。上記線より下部では、Ａｌ−Ｓｉ−Ｍｇ2Ｓｉの三元共晶（Ｄ）組織となり、上記線より上部では、Ａｌ−Ａｌ8Ｍｇ5（β相）−Ｍｇ2Ｓｉの三元共晶（Ｂ）となる。
【００１９】
ところで、溶融Ｚｎ系めっきの分野においては、めっき浴に、めっき層の加工性及び／又は耐食性を改善する金属間化合物を形成する元素を所要量添加する替わりに、めっき直後のめっき層の表面に、別途製造した金属間化合物の粒子を、直接、吹き付けて、又は、溶射して、めっき層の加工性及び／又は耐食性を改善する方法が知られている（特許文献４〜６、参照）。
【００２０】
金属間化合物の粒径は小さいほど好ましいところ、別途製造する金属間化合物の細粒化には限界（５０μｍ）があり、さらに、上記方法では、微粒子はそのままめっき層にとどまるので、不均一な組成のめっきになってしまう。
【００２１】
溶融Ｚｎ系めっきに係る上記手法を、溶融Ａｌ系めっきに、直ちに適用することはできないが、かりに、適用しても、めっき層全体の加工性及び／又は耐食性を顕著に改善することはできないし、逆に、金属間化合物の粒子がめっき層の表層近傍に滞留することに起因する弊害（成形加工時のめっき層の割れ、めっき層の外観品位の低下等）を助長することになる。
【先行技術文献】
【特許文献】
【００２２】
【特許文献１】特開２０００−２３９８２０号公報
【特許文献２】特開２０００−３２８２１６号公報
【特許文献３】特開２００１−７３１０８号公報
【特許文献４】特開２００２−２８５３１２号公報
【特許文献５】特開２００４−１０７６９５号公報
【特許文献６】特開２００６−２８３１８８号公報
【発明の概要】
【発明が解決しようとする課題】
【００２３】
従来技術の課題及び問題を踏まえ、本発明は、被めっき材、特に、鋼材に、成形加工後も劣化しない、優れた耐食性を備え、さらに、優れた溶接性、プレス加工性、及び、塗装後の均一外観性を備える溶融Ａｌ系めっき層を形成することを前提課題とする。
【００２４】
Ａｌ系めっき層中に、耐食性向上作用をなす金属間化合物（例えば、シリサイド）を、微細化して均一に分散させることが、上記課題を解決する一つの手法であるが、これまで、上記化合物の微細化、及び、均一分散は実現していないし、また、解決手法の示唆もない。
【００２５】
そこで、本発明は、具体的には、耐食性向上作用をなす金属間化合物を微細化して、めっき層中に均一に分散させることを課題とし、該課題を解決する方法を提供することを目的とする。
【課題を解決するための手段】
【００２６】
本発明者らは、上記課題を解決する手法について鋭意検討した結果、次のことが判明した。
【００２７】
（ｉ）粒径０．９μｍ以下の、Ａｌとシリサイド化合物との共晶を形成するシリサイド微粒子を含む半溶融Ａｌ系合金を微粒化し、液滴状態で、凝固前の溶融Ａｌ系めっき層に吹き付けると、該めっき層中に、シリサイド微粒子を均一に分散して存在させることができる。その結果、
（ii）溶融Ａｌ系めっき層の美麗な外観を損なうことなく、加工性、種々の環境下での耐食性、及び、成形加工後の耐食性を著しく高めることができる。
【００２８】
本発明は、上記知見（ｉ）を実現する、粒径０．９μｍ以下の、Ａｌとシリサイド化合物との共晶を形成するシリサイド微粒子を含む吹付け用半溶融Ａｌ系合金の製造方法であって、その要旨は、以下の通りである。
【００２９】
（１）凝固前のＡｌ系めっき層に吹き付ける半溶融Ａｌ系合金を製造する製造方法であって、
（ｉ）Ａｌと擬二元共晶を形成するシリサイドを構成する元素を、所定の原子数比で含有し、残部がＡｌ及び不可避的不純物からなる溶湯を、１００℃／秒以上の冷却速度で急冷して、Ａｌ相中にシリサイド微粒子が分散して存在するＡｌ系合金を製造し、次いで、
（ii）上記Ａｌ系合金を、６７０℃以上、下記式（１）で求まる温度Ｔ（℃）未満の温度に加熱して、Ａｌ相のみを溶融し、シリサイド微粒子が均一に分散して存在する半溶融Ａｌ系合金を製造する
ことを特徴とする吹付け用半溶融Ａｌ系合金の製造方法。
Ｔ＝α×ｄ＋β                                                ・・・（１）
Ｔ：Ａｌ−シリサイド合金の溶融温度（℃）
ｄ：Ａｌ−シリサイド合金中のシリサイド微粒子の量（質量％）
α：シリサイドの種類で定まる係数
β：シリサイドの種類で定まる定数
【００３０】
（２）前記シリサイド微粒子の粒径が０．９μｍ以下であることを特徴とする前記（１）に記載の吹付け用半溶融Ａｌ系合金の製造方法。
【００３１】
（３）前記シリサイドがＭg2Ｓｉであり、前記式（１）が、下記式（２）であることを特徴とする前記（１）又は（２）に記載の吹付け用半溶融Ａｌ系合金の製造方法。
Ｔ＝８．５×ｄ＋４８４                                        ・・・（２）
Ｔ：Ａｌ−Ｍｇ2Ｓｉ合金の溶融温度（℃）
ｄ：Ａｌ−Ｍｇ2Ｓｉ合金中のＭｇ2Ｓｉ微粒子の量（質量％）
【００３２】
（４）前記吹付けに際し、前記溶融Ａｌ系合金を、ガスアトマイズ法又は溶射法で、細粒化して液滴状態にすることを特徴とする前記（１）〜（３）のいずれかに記載の吹付け用半溶融Ａｌ系合金の製造方法。
【発明の効果】
【００３３】
本発明によれば、耐食性向上作用をなす金属間化合物を、溶融Ａｌ系めっき層中に均一に分散させることができる半溶融Ａｌ系合金を提供することができる。そして、本発明の半溶融Ａｌ系合金を、凝固前のＡｌ系めっき層に吹き付けることにより、成形加工後の耐食性、溶接性、プレス加工性、及び、塗装後の均一外観性等が顕著に優れたＡｌ系めっき層を形成することができる。
【図面の簡単な説明】
【００３４】
【図１】Ａｌ−Ｓｉ−Ｍｇ系三元状態図である。
【発明を実施するための形態】
【００３５】
本発明は、凝固前のＡｌ系めっき層に吹き付ける半溶融Ａｌ系合金を、次の手順で製造することを特徴とする。
【００３６】
（ｉ）Ａｌと擬二元共晶を形成するシリサイドの構成元素を、所定の原子数比で、かつ、シリサイド換算で、２２質量％以上含有し、残部がＡｌ及び不可避的不純物からなる溶湯を、１００℃／秒以上の冷却速度で急冷して、Ａｌ相中にシリサイド微粒子が分散して存在するＡｌ系合金を製造する。
【００３７】
（ii）上記Ａｌ系合金を、６７０℃以上、下記式（１）で求まる温度Ｔ（℃）未満の温度に加熱して、Ａｌ相のみを溶融し、シリサイド微粒子が均一に分散して存在する半溶融Ａｌ系合金を製造する。
【００３８】
Ｔ＝α×ｄ＋β                                                ・・・（１）
Ｔ：Ａｌ−シリサイド合金の溶融温度（℃）
ｄ：Ａｌ−シリサイド合金中のシリサイド微粒子の量（質量％）
α：シリサイドの種類で定まる係数
β：シリサイドの種類で定まる定数
上記手順を、Ｍｇ2Ｓｉを例にして説明する。
【００３９】
上記（ｉ）の工程においては、ＭｇとＳｉを、原子数比２：１±０．１で、かつ、Ｍｇ2Ｓｉ換算で２２質量％以上含有し、残部がＡｌ及び不可避的不純物からなる溶湯を、１００℃／秒以上の冷却速度で急冷して、Ａｌ相中に粒径０．９μｍ以下のＭｇ2Ｓｉ微粒子が分散して存在するＡｌ系合金を製造する。
【００４０】
上記（ii）の工程においては、上記Ａｌ系合金を、６７０℃以上、下記式（２）で求まる温度Ｔ（℃）未満の温度に加熱して、Ａｌ相のみを溶融し、粒径０．９μｍ以下のＭｇ2Ｓｉ微粒子が分散して存在する半溶融Ａｌ系合金を製造する。
Ｔ＝８．５×ｄ＋４８４                                        ・・・（２）
Ｔ：Ａｌ−Ｍｇ2Ｓｉ合金の溶融温度（℃）
ｄ：Ａｌ−Ｍｇ2Ｓｉ合金中のＭｇ2Ｓｉ微粒子の量（質量％）
【００４１】
Ａｌ相中に粒径０．９μｍ以下のＭｇ2Ｓｉ微粒子が分散して存在するＡｌ系合金（Ａｌ−Ｍｇ2Ｓｉ合金）を製造するためには、合金の成分組成と、それに応じた最適な熱処理を組み合わせることが必要である。
【００４２】
まず、ＭｇとＳｉを、原子数比２：１±０．１で、Ｍｇ2Ｓｉ換算で２２質量％以上含み、残部がＡｌと不可避的不純物からなるＡｌ−Ｍｇ−Ｓｉ溶湯（Ａｌ系溶湯）を製造する。
【００４３】
ＭｇとＳｉの原子数比は、完全に、２：１でなくてよい。Ｍｇ2Ｓｉが主な生成物として析出する成分組成（２：１の近傍組成）であればよい。
【００４４】
Ｍｇの比率が大きいと、Ａｌ−Ｍｇ2Ｓｉ−Ｍｇ5Ａｌ8の三元共晶物が生成して、耐食性向上作用が弱くなり、一方、Ｓｉの比率が大きいと、Ａｌ−Ｍｇ2Ｓｉ−Ｓｉの三元共晶物が析出して、耐食性向上作用が弱くなるので、ＭｇとＳｉの原子数比は、２：１±０．１が好ましい。より好ましくは、２：１±０．０５である。
【００４５】
ＭｇとＳｉの合計量は、Ｍｇ2Ｓｉ換算で、２２質量％以上が好ましい。この合計量が、Ｍｇ2Ｓｉ換算で、２２質量％未満であると、Ａｌ−Ｍｇ2Ｓｉの融点が、Ａｌの融点よりも低くなり、後工程での再加熱−溶融のとき、Ａｌ相のみを溶融することができない。
【００４６】
ＭｇとＳｉの合計量の上限は、溶融めっき浴の安定性の観点から、６０質量％程度である。６０質量％程度を超えると、ＭｇとＳｉの酸化が激しくなり、Ａｌ系溶湯を安定して維持することができないし、また、Ａｌ系溶湯の急冷凝固後、酸化物が凝固相に混在して、所要の耐食性向上効果が得られない。
【００４７】
ＭｇとＳｉを、原子数比２：１±０．１（好ましくは、２：１±０．０５）で、かつ、Ｍｇ2Ｓｉ換算で２２質量％以上含むＡｌ系溶湯を、急冷する。この急冷により、Ａｌ相中に、粒径０．９μｍ以下のＭｇ2Ｓｉ微粒子を均一に分散して存在させることができる。
【００４８】
急冷は、１００℃／秒以上の冷却速度で行うことが好ましい。冷却速度が、１００℃／秒未満であると、冷却途中で、Ｍｇ2Ｓｉが成長し、粒径０．９μｍ超のＭｇ2Ｓｉ微粒子が生成する。なお、析出するＭｇ2Ｓｉ微粒子の形状は、冷却態様により変化し、完全な球形にはならない。
【００４９】
上記溶湯の急冷は、溶融金属を急冷してアモルファス製造する公知の装置を用いて行えばよい。なお、上記装置としては、単ロール急冷装置、双ロール急冷装置、ガスアトマイズ急冷装置、銅厚板圧着急冷装置などがある。
【００５０】
Ｍｇ2Ｓｉは微細であるほど好ましいが、成形加工後のめっき層の耐食性に大きく影響を及ぼすのは、最大粒の長径方向の寸法であるので、微粒子の粒径として、最大粒の長径を採用する。
【００５１】
溶融めっき層中のＭｇ2Ｓｉ微粒子の粒径が０．９μｍを超えると、溶融めっき層の塗装性、加工性、及び、耐食性が劣化するので、凝固前のＡｌ系めっき層に吹き付ける半溶融Ａｌ系合金中のＭｇ2Ｓｉ微粒子の粒径は０．９μｍ以下とする。
【００５２】
溶融めっき層中の微粒子の粒径が０．９μｍを超えると、電着塗装時に、電流集中によるスパーク状欠陥（通称“ブツ”）が、微粒子突起部で生じ易く、スパーク状欠陥が生じると、塗装性が劣化する。
【００５３】
通常、コイルコーティングラインで形成する塗膜の膜厚は２０μｍ程度であるが、粒径が０．９μｍを超える微粒子が存在すると、塗装後に、突起状の欠陥が生じ易くなる。突起状の欠陥があると、折曲げ加工や、プレス加工のとき、該欠陥に応力が集中して、めっき層が割れたり、剥離したりする。
【００５４】
硬くて脆いＭｇ2Ｓｉが大きいと、鋼材の折曲げ加工等でめっき層に伸縮応力が加わったとき、Ｍｇ2Ｓｉに応力が集中し、Ｍｇ2Ｓｉが、めっき層の割れや剥離の起点となる。即ち、めっき層中に、粒径が０．９μｍを超えるＭｇ2Ｓｉ粒子が存在すると、めっき層の加工性が低下する。
【００５５】
Ｍｇ2Ｓｉは、優れた腐食抑制剤として作用するが、粒径が大きくなると、不均一な分布となり、腐食抑制作用が及ばない部位が生じて、不均一な腐食が生じるようになる。即ち、めっき層中に、粒径が０．９μｍを超えるＭｇ2Ｓｉ粒子が存在すると、めっき層の耐食性が低下する。
【００５６】
塗装時や成形加工時に生じる上記現象は、めっき材の品質を著しく下げ、めっき材を使用に値しないものとするので、上記現象が生じないよう、溶融めっき層中の微粒子の粒径は０．９μｍ以下とする必要がある。そのため、液滴状態で、凝固前のＡｌめっき層に吹き付ける半溶融Ａｌ系合金中のＭｇ2Ｓｉ微粒子の粒径は０．９μｍ以下とする。
【００５７】
なお、溶融Ａｌ系めっき層は、粒径０．９μｍ以下のＭｇ2Ｓｉ微粒子を、０．０１〜１０質量％含有することが好ましい。Ｍｇ2Ｓｉ微粒子は、めっき層の耐食性を著しく高める作用をなすが、０．０１質量％未満では、所要の耐食性向上作用が得られない。顕著な耐食性向上作用を確保するには、２質量％以上が好ましい。一方、溶融Ａｌ系めっき層が、Ｍｇ2Ｓｉ微粒子を１０質量％超えて含有しても、耐食性向上作用は飽和するだけである。
【００５８】
次いで、粒径０．９μｍ以下のＭｇ2Ｓｉ微粒子が分散して存在するＡｌ系合金を、６７０℃以上で、下記式（２）で求まる温度Ｔ（℃）未満の温度に加熱して、Ａｌ相のみを溶融する。この加熱・溶融で、粒径０．９μｍ以下のＭｇ2Ｓｉが均一に分散して存在する半溶融Ａｌ系合金を得ることができる。
【００５９】
Ｔ＝８．５×ｄ＋４８４                                        ・・・（２）
ここで、Ｔは、Ａｌ−Ｍｇ2Ｓｉ合金の溶融温度（℃）、ｄは、Ａｌ−Ｍｇ2Ｓｉ合金中のＭｇ2Ｓｉ量（質量％）である。即ち、Ｔ（℃）は、Ａｌ−Ｍｇ2Ｓｉ擬二元共晶系合金の融点である。ｄは、２２〜６０質量％、好ましくは、３０〜５５質量％である。
【００６０】
なお、８．５は、Ｍｇ2Ｓｉの含有率の増大に従い、Ａｌ−Ｍｇ2Ｓｉ合金の溶融温度が上昇する程度を示す係数であり、４８４は、Ｍｇ2Ｓｉが２２質量％の時の融点を得るための定数である。
【００６１】
上記Ａｌ系合金を加熱する温度が６７０℃未満であると、Ａｌ相が溶融せず、所望の半溶融Ａｌ系合金を得ることができないので、加熱温度は６７０℃以上とする。好ましくは、６８０℃以上である。
【００６２】
一方、加熱温度が、上記式（２）で求まる温度Ｔ（℃）以上であると、Ｍｇ2Ｓｉが溶解して、再度、急冷凝固させたとき、粒径が０．９μｍを超えるＭｇ2Ｓｉが生成する。粒径０．９μｍ以下のＭｇ2Ｓｉと、粒径０．９μｍ超のＭｇ2Ｓｉが混在すると、顕著な耐食性向上効果を得ることができないので、加熱温度は、上記式（２）で求まる温度Ｔ（℃）未満とする。
【００６３】
上記一連の工程により、粒径０．９μｍ以下のＭｇ2Ｓｉ微粒子が均一に分散して存在する半溶融Ａｌ系合金を製造することができる。
【００６４】
本発明の一利用態様では、粒径０．９μｍ以下のシリサイド微粒子が分散して存在する半溶融Ａｌ系合金を微粒化して、液滴状態で、凝固前の溶融Ａｌ系めっき層に吹き付ける。溶融めっき層は、Ａｌ相、Ａｌ−Ｆｅ相、Ｓｉ相、及び、Ａｌ−Ｆｅ−Ｓｉ合金相から形成されていて、液滴の成分Ａｌは、溶融Ａｌ系めっき層に溶け込んで、Ａｌ相、Ａｌ−Ｆｅ相や、Ａｌ−Ｆｅ−Ｓｉ合金相を形成する。液滴中に分散して存在する粒径０．９μｍ以下のシリサイド微粒子は、その粒径を増大することなく、そのまま、溶融Ａｌ系めっき層中に均一に分散する。
【００６５】
上記液滴の粒径は、特に、限定されないが、Ａｌ相の迅速な溶け込みや、シリサイド微粒子の迅速な分散態様を考慮すれば、１μｍ〜０．１ｍｍが好ましい。
【００６６】
なお、シリサイド微粒子を含む溶融Ａｌ系合金を微粒化して液滴状態で吹き付ける方法としては、例えば、高温ガスを用いた高温ガスアトマイズ法、その他のアトマイズ法、又は、各種の溶射方法を適用することができる。
【００６７】
なお、溶融Ａｌめっきを施す基材は、溶融Ａｌめっきを施すことができる基材であればよく、鋼材に限られない。また、鋼材は、特定の鋼種に限定されるものではない。軟鋼、高張力鋼、Ｎｉ及び／又はＣｒ含有鋼、及び、ステンレス鋼等を、めっき基材として使用することができる。また、めっき基材の形態についても、特に限定されるものではない。薄板材、線材、厚板材、管材、又は、これらを加工した構造材の溶融Ａｌ系めっきにも、本発明を適用することができる。
【実施例】
【００６８】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００６９】
（実施例１）
表１に示す成分組成のＡｌ−Ｍｇ−Ｓｉ溶湯を、１００℃／秒以上の冷却速度で急冷した。急冷は、単ロールアモルファス金属箔測定装置（真壁技研（株）、アモルファス薄帯製造装置ＶＦ−ＲＱＴ）を用いて行った。冷却速度は１００、０００℃／秒程度で、得られた箔の厚さは約２００μｍ程度であった。
【００７０】
また、数１０〜数１００ｍｌの上記溶湯を柄杓で汲み取り、厚さ５０ｍｍで５００ｍｍ角の銅板上に滴下して急冷した。冷却速度は１００℃／秒以上であった。汲み取って滴下する量を変えることで、冷却速度を、７０〜１００００℃／秒の範囲で制御した。得られた箔の厚さは５００μｍ程度であった。
【００７１】
溶融Ａｌ系めっきは、実験室の切板めっき装置を用いて行った。この装置は、鋼板の溶融めっきを行う装置であり、雰囲気制御が可能な加熱炉と溶融めっきポット、高温ガスアトマイジング吹付けスプレーが、縦位置に連結されて構成されている。
【００７２】
鋼板は、縦２００ｍｍ、横１００ｍｍに切断し、予め、鋼板表面の防錆油をアルカリ脱脂液で除去した。次に、加熱炉に入れ、１０体積％水素−窒素ガス雰囲気で、８００℃で１０分加熱した後、６５０℃まで冷却し、次いで、溶融めっき浴に浸漬した。
【００７３】
Ｓｉを５〜１５質量％含むＡｌ系溶融めっき浴を、６８０℃に加熱し、鋼板を２秒間浸漬した。鋼板を引き上げた後、窒素ガスを、ワイピングノズルより、鋼板表面に吹き付けて、めっき付着量を調整した。
【００７４】
その後、二流体スプレーノズル式の高温ガスアトマイジング装置で、Ａｌ−Ｍｇ2Ｓｉ溶湯を吹き付けた。Ａｌ−Ｍｇ2Ｓｉ溶湯は、Ｍｇ2Ｓｉ含有率に応じて、６７０℃から式（２）の温度未満の範囲内の温度に加熱し、その温度と同程度の温度に加熱した窒素ガスをスプレーノズルに供給し、Ａｌ−Ｍｇ2Ｓｉ溶湯を、鋼板表面に噴霧した。
【００７５】
付着量の調整は、溶湯の供給速度と噴霧時間を調整して行った。その後、窒素ガスを吹き付けて冷却した。
【００７６】
得られためっき鋼板については、加工性と加工後の耐食性を評価した。結果を、表１及び表２（表１の続き）に示す。
【００７７】
【表１】
2014001433.tif 000003
【００７８】
【表２】
2014001433.tif 000004
【００７９】
加工性は、めっき鋼板を５０ｍｍ幅×１００ｍｍに切り出し、１８０度曲げ（曲率１Ｔ）を行って、折曲げ部の凸部側に発生しためっき層のクラックを、光学顕微鏡で観察して評価した。クラックが１０本以上発生した場合は×、クラックが１〜９本発生した場合は○、クラックが発生しない場合は◎とした。×は不合格とし、それ以外は合格とした。
【００８０】
加工後の耐食性は、めっき鋼板を７０ｍｍ幅×１５０ｍｍに切り出し、８ｍｍ押出しのエリクセン加工を２箇所施したものと、エリクセン加工を施さない平板の二種類について、複合環境サイクル試験（ＪＩＳ  Ｚ２３７１号の塩水噴霧試験、２時間、乾燥（６０℃、相対湿度３０％）を４時間、湿潤（５０℃、相対湿度９５％）を２時間）を２００サイクル行い、めっき層の腐食減量で評価した。
【００８１】
めっき層の腐食減量を、平板とエリクセン加工板で比較したときに、両者に差がないと◎、エリクセン加工材の腐食減量が０〜５％多いと○、５％より大きいと×とした。×は不合格とし、それ以外は合格とした。
【００８２】
めっき層中のＭｇ2Ｓｉの粒径（長径）は、めっき鋼材の断面を切り出し、樹脂に埋め込んで研磨し、ＳＥＭ−ＥＤＸで計測した。Ｍｇ2Ｓｉは、めっき層中でランダムな方向で分散しているので、視野中での最大径を測定し、それを長径とみなした。
【００８３】
また、めっき層中に存在する相や、Ｍｇ2Ｓｉの存在する相は、同じく、樹脂に埋め込んだ研磨材を、ＳＥＭ−ＥＤＸで元素濃度比を求めて、相構造を同定した。
【００８４】
表１において、Ｎｏ．１〜３０の実施例においては、加工性、及び、耐食性のいずれもが合格であった。一方、Ｎｏ．３１〜３９の比較例においては、加工性や耐食性が劣り、不合格であった。
【００８５】
表１〜２に示すように、本発明で製造した溶融Ａｌ系合金を、凝固前の溶融Ａｌ系めっき層に、細粒化して液滴状態で吹付けると、加工性と加工後の耐食性の両者に優れためっき層を得ることができる。そして、上記めっき層を備える鋼材は、加工性と加工後の耐食性の両者に優れためっき鋼材であり、自動車、家電、家電製品、産業機械等の工業製品に、広く適用することが可能なものである。
【産業上の利用可能性】
【００８６】
前述したように、本発明によれば、耐食性向上作用をなす金属間化合物を、Ａｌ系めっき層中に均一に分散させることができる溶融Ａｌ系合金を提供することができる。そして、本発明の溶融Ａｌ系合金を、液滴状態で、凝固前のＡｌ系めっき層に吹き付けることにより、成形加工後の耐食性、溶接性、プレス加工性、及び、塗装後の均一外観性等が顕著に優れためっき層を形成することができる。よって、本発明は、めっき鋼材製造産業及びめっき鋼材利用産業において利用可能性が高いものである。
【図１】
2014001433.tif 000005